(57)【要約】      （修正有）【課題】優れた発塵抑制機能を有し、搬送等により衝撃を受けた場合でも発塵抑制能が低下しにくいペット用排尿処理材を提供する。【解決手段】排尿処理材基材の表面に表面処理剤としての発塵抑制剤を有するペット用排尿処理材であって、発塵抑制剤は、少なくとも、ポリアルキレングリコールと、カルボン酸とを含み、カルボン酸はジカルボン酸、又はトリカルボン酸であることを特徴とする。【選択図】図５
2020120654.tif 000002
【特許請求の範囲】
【請求項１】
排尿処理材基材の表面に表面処理剤としての発塵抑制剤を有するペット用排尿処理材であって、
前記発塵抑制剤は、少なくとも、ポリアルキレングリコールと、カルボン酸とを含み、
前記カルボン酸はジカルボン酸、又はトリカルボン酸であることを特徴とする、ペット用排尿処理材。
【請求項２】
前記ポリアルキレングリコールが、ポリエチレングリコールであることを特徴とする、請求項１に記載のペット用排尿処理材。
【請求項３】
前記カルボン酸が、トリカルボン酸であることを特徴とする、請求項１又は２に記載のペット用排尿処理材。
【請求項４】
前記トリカルボン酸が、クエン酸であることを特徴とする、請求項１〜３のいずれかに記載のペット用排尿処理材。
【請求項５】
前記排尿処理材基材は、
（Ａ）天然のベントナイト、または該ベントナイトを原料とし、アルカリ成分を含んだ活性ベントナイトからなる粘土質系原料、
（Ｂ）おから、パルプ、木粉等の植物由来のセルロース質系原料、
の（Ａ）と（Ｂ）の何れかまたは双方の原料を含むことを特徴とする、請求項１〜４のいずれかに記載のペット用排尿処理材。
【請求項６】
前記発塵抑制剤は、前記ポリアルキレングリコールを１５〜４５重量パーセントの濃度で、前記クエン酸を１５〜７０重量パーセントの濃度で、且つ、該ポリアルキレングリコールと該クエン酸を重量比で２：１乃至１：４の割合で含有しており、
前記排尿処理材基材が（Ａ）天然のベントナイト、または該ベントナイトを原料とし、アルカリ成分を含んだ活性ベントナイトからなる粘土質系原料である場合には、前記排尿処理材基材１００重量部に対して０．１〜１重量部の範囲で用いられ、
前記排尿処理材基材が（Ｂ）おから、パルプ、木粉等の植物由来のセルロース質系原料である場合には、前記排尿処理材基材１００重量部に対して０．１重量部以上の範囲で用いられることを特徴とする請求項５に記載のペット用排尿処理材。
【請求項７】
ペット用排尿処理材基材に用いられる発塵抑制剤であって、ポリアルキレングリコールを１５〜４５重量パーセントの濃度で、カルボン酸を１５〜７０重量パーセントの濃度で、且つ、前記ポリアルキレングリコールと前記カルボン酸を重量比で２：１乃至１：４の割合で含有し、前記カルボン酸はジカルボン酸、又はトリカルボン酸であり、前記ペット用排尿処理材基材１００重量部に対して０．１重量部以上の範囲で用いられることを特徴とする発塵抑制剤。
【請求項８】
排尿処理材基材を用意するステップと、
発塵抑制剤を用意するステップと、
前記排尿処理材基材の表面を前記発塵抑制剤で表面処理するステップを有し、
前記排尿処理材基材は、
（Ａ）天然のベントナイト、または該ベントナイトを原料とし、アルカリ成分を含んだ活性ベントナイトからなる粘土質系原料、
（Ｂ）おから、パルプ、木粉等の植物由来のセルロース質系原料、
の（Ａ）と（Ｂ）の何れかまたは双方の原料を含むものであり、
前記発塵抑制剤は、少なくとも、ポリアルキレングリコールと、カルボン酸とを含み、
前記カルボン酸はジカルボン酸、又はトリカルボン酸であることを特徴とする、ペット用排尿処理材の製造方法。
【発明の詳細な説明】
【技術分野】
【０００１】
本発明はペット用排尿処理材に関するものであり、より詳細には、発塵抑制能に優れ、搬送等で衝撃を受けた場合でも発塵抑制能が低下しにくいペット用排尿処理材とその製造方法に関する。
【背景技術】
【０００２】
従前から、ペットの排尿処理に用いられるペット用排尿処理材（猫砂、トイレ砂等とも呼ばれる）というものが知られており、これは排尿用トレイ等のペット用トイレ容器に敷き詰められて使用されるものである。このようなペット用排尿処理材が敷き詰められたトイレでペットが排尿すると尿は排尿処理材に吸収され、飼い主は尿を吸収した使用済み箇所のみをスコップ等で取り除いて減った分を順次補って使用される。ペット用排尿処理材の原材料や構成は商品毎に多種多様であるが、代表的なものとしては、粘土原料のもの、木材原料のもの、紙原料のもの、などがあり、必要とされる性質としては、吸水性、凝集固化性、脱臭性、消臭性等がある。
【０００３】
さて、数十年程度前までは、ペット用のトイレは土間等の多少汚れても大丈夫な箇所に置かれることが多かったが、近年では住宅事情の変遷によりマンションやアパート等の集合住宅が増えることでペットを室内飼いする人も増えており、必然的にペット用トイレも室内に置かれることが増加している。このようにペット用トイレが室内に置かれるようになったことで、ペット用排尿処理材をペット用トイレ容器に移し容れる際に包装袋から舞う微粉がトイレ容器の周囲に散らばることによる衛生面の問題や、散らばった微粉を人やペットが吸うことによる健康面の問題等にも注目が集まり、従前はペット用排尿処理材においてそれほど重要視されなかった発塵抑制効果も求められるようになってきている。
【０００４】
ペット用排尿処理材の原料としては、従来より
（１）天然のベントナイト、または該ベントナイトを原料とし、アルカリ成分を含んだ活性ベントナイトからなる粘土質系原料、
（２）木粉（おが屑）または木片（微細チップ）等の木材由来素材からなる木質系原料、  （３）再生紙または再生パルプ等の紙材由来素材からなる紙質系原料、
等が知られており、これらに加えて近年では、
（４）おから等の大豆やとうもろこし等由来の植物繊維質系原料、
を利用したものが増えており、ペット用排尿処理材はこれら（１）〜（４）のいずれかを主原料とした基材から成るものが多い。
そしてこれらの基材は、
（１）を主原料とする（Ａ）粘土質系基材、
（２）〜（４）のいずれかを主原料とする（Ｂ）植物由来のセルロース質系基材、
の２種類に大別され、本発明の発塵抑制処理が対象とする排尿処理材基材も、この（Ａ）または（Ｂ）の分類の何れかに属する基材である。
【０００５】
微粉の発生の程度はペット用排尿処理材の形状や原料によっても異なるが、ある程度の大きさを有する造粒物やフレーク状のものであっても、輸送時の振動や衝撃等によりその一部が欠けたり崩れたりするなどして包装袋内に粉末化した製品が混ざることがままある。商品の搬送は様々な業者の手を経るものであるから、搬送工程での扱いを改善することで微粉の発生を抑制することは現実的に困難である。
【０００６】
このような発塵抑制効果に着目した発明として、特許文献１には水膨潤性粘土鉱物から形成された粒状成型体の表面を、ポリアルキレングリコール、パラフィンワックス、高級脂肪酸等で処理することで、該粒状成型体の粉化防止性を改善した技術が示されている。また特許文献２には、石炭灰、木粉、粘土等のいずれかを含む造粒物に、セルロース、吸水性高分子粉末、繊維状体、石膏等を塗すことで造粒物を飛散しにくくする技術が示されている。また特許文献３には、排尿処理材基材の表面を、ケイ酸ナトリウムと、グリセリンと、ジオール型またはトリオール型のポリプロピレングリコールとを含む発塵抑制剤で表面処理する技術が示されている。
【先行技術文献】
【特許文献】
【０００７】
【特許文献１】特開２００６−４２７９８号公報
【特許文献２】特開２００５−２１１０１８号公報
【特許文献３】特開２０１５−８４７２７号公報
【発明の概要】
【発明が解決しようとする課題】
【０００８】
しかしながら、引用文献１〜３に記載された発明では製造直後の状態での粉立ち等はある程度抑制されるものの、ペット用排尿処理材が衝撃を受けた場合に発塵抑制能が著しく低下することがあった。すなわち、ペット用排尿処理材は製造後に袋詰めされて倉庫や販売店等に搬送されるが、搬送時の振動や、購入された後に袋が保管場所に投げ置かれる等の衝撃により、実際に家庭で使用される際には発塵抑制能が低下していることがあった。
【０００９】
本発明はこのような問題点を鑑みてなされたものであり、その目的とするところは、優れた発塵抑制機能を有し、搬送等により衝撃を受けた場合でも発塵抑制能が低下しにくいペット用排尿処理材を提供することにある。
【００１０】
また、本発明の他の目的とするところは、上述の性能を有するペット用排尿処理材の製造方法を提供することにある。
【００１１】
また本発明の他の目的とするところは、ペット用排尿処理材に用いられる発塵抑制剤を提供することにある。
【００１２】
本発明の他の目的並びに作用効果については、以下の記述を参照することにより、当業者であれば容易に理解されるであろう。
【課題を解決するための手段】
【００１３】
本願発明者らは、本商品の供給者の立場から現在乃至将来的ニーズに応え、顧客の満足度を一層高めるべく、ペット用排尿処理材に要求される重要な発塵抑制性能において更なる改良に努め、本発明に到った。
【００１４】
すなわち、本発明に係るペット用排尿処理材は、排尿処理材基材の表面に表面処理剤としての発塵抑制剤を有し、前記発塵抑制剤は、少なくとも、ポリアルキレングリコールと、カルボン酸とを含み、前記カルボン酸はジカルボン酸、又はトリカルボン酸であることを特徴とする。
【００１５】
そして、このような構成によれば、優れた発塵抑制能を有し、搬送等により衝撃を受けた場合でも発塵抑制能が低下しにくいペット用排尿処理材が得られる。このような効果が得られる理由は定かではないが、カルボン酸とポリアルキレングリコールを併用することで、ポリアルキレングリコールの重合鎖末端のヒドロキシ基（−ＯＨ）または重合鎖内部のエーテル結合（−Ｏ−）と、カルボン酸のカルボキシ基またはヒドロキシカルボン酸等の各種水酸基（−ＯＨ）が水素結合を、場合によってはエステル結合を行い、この発塵抑制剤で排尿処理材基材に表面処理を施すことで図３（ｂ）に示されるような状態になるものと推測される。このため、カルボン酸とポリアルキレングリコールが結合または会合することでポリアルキレングリコール単体の場合と比べてより密に排尿処理材基材の表面が覆われ、衝撃が与えられて欠けが生じた場合でも発塵抑制剤により保持されるものと考えられる。
【００１６】
本発明の好ましい実施の形態においては、前記ポリアルキレングリコールは、ポリエチレングリコールであることが望ましい。
【００１７】
このような構成によれば、ポリアルキレングリコールとしてポリエチレングリコールを採用したことにより、水やカルボン酸と分離せずに混和することができる。また、分子量あたりの炭素鎖の長さが他のポリアルキレングリコールよりも長く、排尿処理基材を広範囲で包み込むことができるためであると考えられる。
【００１８】
本発明の好ましい実施の形態においては、前記カルボン酸が、トリカルボン酸であることが望ましい。
【００１９】
このような構成によれば、カルボン酸としてトリカルボン酸を採用したことにより、１分子あたりに存在するカルボキシ基が３つと多く、該カルボキシ基由来の水素またはプロトン（ＨまたはＨ+）がより効率的にポリアルキレングリコール分子の酸素原子（Ｏ）と水素結合（―ＯＨ…Ｏ―）することができる。
【００２０】
本発明の好ましい実施の形態においては、前記トリカルボン酸は、クエン酸であることが望ましい。
【００２１】
このような構成によれば、トリカルボン酸の中でも特に発塵抑制効果の高いクエン酸を採用することにより、より高い発塵抑制能が得られる。
【００２２】
本発明の好ましい実施の形態においては、前記排尿処理材基材は、
（Ａ）天然のベントナイト、または該ベントナイトを原料とし、アルカリ成分を含んだ活性ベントナイトからなる粘土質系原料、
（Ｂ）おから、パルプ、木粉等の植物由来のセルロース質系原料、
の（Ａ）と（Ｂ）のいずれかまたは双方の原料を含むことが望ましい。
【００２３】
このような排尿処理材基材を用いれば、本発明に係る発塵抑制剤による発塵抑制効果が高く、発塵抑制機能に優れたペット用排尿処理材が得られる。
【００２４】
本発明の好ましい実施の形態においては、前記発塵抑制剤は、前記ポリアルキレングリコールを１５〜４５重量パーセントの濃度で、前記クエン酸を１５〜７０重量パーセントの濃度で、且つ、前記ポリアルキレングリコールと前記クエン酸を重量比で２：１乃至１：４の割合で含有しており、
前記排尿処理材基材が、（Ａ）天然のベントナイト、または該ベントナイトを原料とし、アルカリ成分を含んだ活性ベントナイトからなる粘土質系原料である場合には前記排尿処理材基材１００重量部に対して０．１〜１重量部の範囲で用いられ、
前記排尿処理材基材が（Ｂ）おから、パルプ、木粉等の植物由来のセルロース質系原料である場合には、前記排尿処理材基材１００重量部に対して０．１重量部以上の範囲で用いられることが望ましい。
【００２５】
このような構成によれば、発塵抑制剤中の各成分の配合割合が適切な範囲であり、また排尿処理材基材に対する使用量も適切な範囲であるため、優れた発塵抑制能が得られることに加えて、ペット用排尿処理材としての機能も損なわれず好ましい。
【００２６】
また、本願発明は、ペット用排尿処理材用の発塵抑制剤に関する発明としても捉えることができる。
【００２７】
本発明に係るペット用排尿処理材用の発塵抑制剤は、ペット用排尿処理材基材に用いられるものであって、１００重量部あたり、ポリアルキレングリコールを１５〜４５重量パーセントの濃度で、カルボン酸を１５〜７０重量パーセントの濃度で、且つ、前記ポリアルキレングリコールと前記カルボン酸を重量比で２：１乃至１：４の割合で含有し、前記カルボン酸はジカルボン酸、又はトリカルボン酸であり、前記ペット用排尿処理材基材１００重量部に対して０．１重量部以上用いられることを特徴とする。
【００２８】
このような構成の発塵抑制剤で排尿処理材基材の表面処理を行うことで、完成品であるペット用排尿処理材に発塵抑制能を付与することができ、搬送等によりペット用排尿処理材に衝撃が与えられた場合であっても発塵抑制能が低下しにくい。
【００２９】
また、本願発明は、ペット用排尿処理材の製造方法としても捉えることができる。
【００３０】
本発明に係るペット用排尿処理材の製造方法は、
排尿処理材基材を用意するステップと、
発塵抑制剤を用意するステップと、
前記排尿処理材基材の表面を前記発塵抑制剤で表面処理するステップを有し、
前記排尿処理材基材は、
（Ａ）天然のベントナイト、または該ベントナイトを原料とし、アルカリ成分を含んだ活性ベントナイトからなる粘土質系原料、
（Ｂ）おから、パルプ、木粉等の植物由来のセルロース質系原料、
の（Ａ）と（Ｂ）のいずれかまたは双方の原料を含むものであり、
前記発塵抑制剤は、少なくとも、ポリアルキレングリコールと、カルボン酸とを含み、
前記カルボン酸はジカルボン酸、若しくはトリカルボン酸であることを特徴とする。
【００３１】
そして、このような構成によれば、優れた発塵抑制能を有するペット用排尿処理材を効率的に製造することができる。
【発明の効果】
【００３２】
本発明のペット用排尿処理材は、優れた発塵抑制能を有し、搬送等により衝撃を受けた場合でも発塵抑制能が低下しにくいものである。また、ポリアルキレングリコールとカルボン酸の配合割合を適切な範囲とすることで、優れた発塵抑制能に加え、ペット用排尿処理材としての性能も優れたものとなる。
【図面の簡単な説明】
【００３３】
【図１】ペット用排尿処理材の一実施形態を示す図である。
【図２】ポリアルキレングリコールとカルボン酸の構造の一例を示す図である。
【図３】本発明の係る発塵抑制剤の作用機序を示す概念図である。
【図４】実施例１における発塵量の比較結果を示すグラフ（その１）である。
【図５】衝撃試験による発塵量の変化を示すグラフである。
【図６】実施例１における固化性試験の結果を示す図（その１）である。
【図７】実施例１における発塵量の比較結果を示すグラフ（その２）である。
【図８】実施例１における発塵量及び発塵抑制率を示すグラフである。
【図９】実施例１における固化性試験の結果を示す図（その２）である。
【図１０】実施例１における固化性試験の結果を示す図（その３）である。
【図１１】実施例及び比較例の配合割合を示す図表（その１）である。
【図１２】実施例２における発塵量及び発塵抑制率を示すグラフである。
【図１３】実施例及び比較例の配合割合を示す図表（その２）である。
【図１４】実施例３における発塵量及び発塵抑制率を示すグラフである。
【図１５】実施例４における発塵量及び発塵抑制率を示すグラフである。
【発明を実施するための形態】
【００３４】
以下において、本発明に係るペット用排尿処理材の好適な実施形態を詳細に説明する。
【００３５】
先にも述べたように、本発明に係るペット用排尿処理材は、排尿処理材用基材を発塵抑制剤で表面処理してなるものである。
【００３６】
［発塵抑制剤］
先ずはじめに、発塵抑制剤について説明を行う。本発明において用いる発塵抑制剤は、少なくとも、ポリアルキレングリコールと、カルボン酸とを含むものである。
【００３７】
本発明で用いることができるポリアルキレングリコールとしては、ポリエチレングリコール、ポリプロピレングリコール等が挙げられる。その中でもポリエチレングリコール（以降、ＰＥＧと称することがある）が好ましい。ポリエチレングリコールは、水と分離することがなく、発塵抑制剤を吹き付ける際に扱いが容易であることに加え、他のポリアルキレングリコールと比較して、同重量あたりの分子鎖が長くなることも期待できる。また、発明者等が様々な平均分子量のポリエチレングリコールで試験を行ったものの発塵量に大きな差異は認められなかったことから、本発明においてポリエチレングリコールの分子量は発塵量の抑制にほとんど影響しないものと考えられる。
【００３８】
ポリアルキレングリコールの配合量としては、発塵抑制剤１００重量部あたり１５〜４５重量部の範囲で用いることが好ましく、２５〜３５重量部の範囲であればより好ましい。ポリアルキレングリコールを上述の範囲で配合することで、カルボン酸と結合しやすくなり、ポリアルキレングリコールとカルボン酸の複合体が形成されやすくなることが期待できる。
【００３９】
次に、本発明で用いることができるカルボン酸としては、クエン酸、酒石酸、リンゴ酸、マレイン酸、シュウ酸、アコニット酸等が挙げられ、その中でもトリカルボン酸でありより多くのポリアルキレングリコールと結合することが期待できるという理由からクエン酸、アコニット酸が好ましい。
【００４０】
本発明者等の検証によれば、カルボン酸であってもすべてのカルボン酸がポリアルキレングリコールと併用した際に高い発塵抑制能に寄与するわけではなく、むしろ一部のカルボン酸については発塵抑制剤を使用しなかった場合よりも発塵量を増加させることもある。このような差異は、カルボン酸の価数の違いに起因するものではないかと考えられる。
【００４１】
例えばモノカルボン酸である酢酸はポリアルキレングリコールと併用しても発塵抑制能が得られず、むしろ発塵抑制剤を使用しなかった場合よりも発塵量が増加する場合もある。これは、分子が小さいモノカルボン酸をポリアルキレングリコールと併用した場合にはモノカルボン酸が網目の補強に寄与しないのみならず、乾燥後に何らかの理由で粒状物の表層部分が剥離し易くなって粉塵の増加に繋がっているのではないかと推測される。
【００４２】
一方、ジカルボン酸とポリアルキレングリコールを併用した場合には、用いるカルボン酸によって多少の差異はあるものの、ポリアルキレングリコール単体使用と同程度かカルボン酸の種類によってはポリアルキレングリコールの単体使用よりもやや優れた発塵抑制能が得られる。
【００４３】
更に、トリカルボン酸とポリアルキレングリコールを併用した場合には、ポリアルキレングリコール単体使用よりも高い発塵抑制能が得られる。これは一分子あたりに３つのカルボキシ基を持つことによりポリアルキレングリコールとより複雑に絡まり、発塵を抑制するためであると考えられる。
【００４４】
本発明においてカルボン酸の配合量としては、発塵抑制剤１００重量部あたり１５〜７０重量部の範囲で用いることが好ましく、３０〜４５重量部の範囲であればより好ましい。該カルボン酸を上述の範囲で配合することで、ポリアルキレングリコールと結合しやすくなり、ポリアルキレングリコールとカルボン酸の複合体が形成されやすくなることが期待できる。
【００４５】
また、本発明において発塵抑制剤の添加は、発塵抑制剤を排尿処理材基材の原料に練り込むよりも、排尿処理材基剤の表面に吹き付ける等の発塵抑制剤を排尿処理材基材の表面に偏在させることが出来る方法で行うことが好ましい。
【００４６】
［排尿処理材用基材］
次に、排尿処理材用基材について説明を行う。本発明のペット用排尿処理材に用いる排尿処理材基材としては、発塵のおそれがある様々なタイプの排尿処理材基材を用いることができ、具体的には、（Ａ）天然のベントナイト、または該ベントナイトを原料とし、アルカリ成分を含んだ活性ベントナイトからなる粘土質系原料、（Ｂ）おから、パルプ、木粉等の植物由来のセルロース質系原料、等の原料を成型して得られた排尿処理材基材を用いることができる。
【００４７】
また、原料として粘土質系原料を用いる場合には、天然のベントナイト、または該ベントナイトをアルカリ処理した活性ベントナイトからなるものが用いられる。該粘土質原料を構成する天然ベントナイトや活性ベントナイトは、天然原料から製せられたものであることと、敢えて吸水性や凝集固化性をより発現できるといった面からも、おのずと天然のＣａ型スメクタイトを原料とすることが多く、またその方が好ましいことが多い。ここでＣａ型スメクタイトとは、一般的にスメクタイト系粘土鉱床の中位層に存在する粘土鉱物であり、スメクタイト構造の層間に交換性陽イオンであるＣａイオン、Ｍｇイオン等が多く存在している粘土のことである。この様なＣａ型スメクタイトを主原料とする排尿処理材基材は、吸水性や凝集固化性といった性質に優れている反面、脆く欠けやすいという問題がある。本発明の発塵抑制剤で表面処理を行うことで、このような脆い原材料からなる排尿処理材基材であっても発塵を抑制することができる。
【００４８】
粘土質系原料を採用する場合のペット用排尿処理材の形状の一実施形態が図１に示されている。この例においてペット用排尿処理材は、断面の直径Ｒ１は２〜４ｍｍ、長さＲ２は４〜７ｍｍである。
【００４９】
次に、本発明に係るペット用排尿処理材の製造方法の一例について説明する。発塵抑制剤については、ポリアルキレングリコールとしてポリエチレングリコール、カルボン酸としてクエン酸を用い、水１００ｇに対して、ポリエチレングリコール１００ｇとクエン酸５０〜１００ｇを加えて７０℃程度で加熱しながら混合し、ポリエチレングリコールとクエン酸が水に溶解して均一になった時点で発塵抑制剤が得られる。得られた液状の発塵抑制剤を排尿処理材基材の表面に吹き付けることで、本発明に係るペット用排尿処理材が得られる。
【００５０】
ペット用排尿処理材の吹き付け量としては、排尿処理材基材が粘土質系原料である場合には排尿処理材基材１００重量部に対して発塵抑制剤溶液を０．１〜１ｇの範囲で用いることが好ましく、排尿処理材基材が植物由来のセルロース質系原料である場合には排尿処理材基材１００重量部に対して発塵抑制剤溶液を０．１重量部以上の範囲で用いることが好ましい。これは、粘土質系原料の排尿処理材の場合、固化性が重要視されている為、固化性を阻害しない範囲での使用が好ましい。その反面、植物由来のセルロース質系原料は粘土質系原料ほど固化性が重要視されていなかったり、元々固化性を有していないものが一般的であり、吹き付け量が増えた場合でも固化性等への影響がほとんど見られない為、吹き付け量を増やして発塵抑制効果を持たせることが可能である。なお、ここでいう吹き付け量には水分の重量も含まれる。
【００５１】
［表面処理の工程について］
次に、本発明において、排尿処理材基材を発塵抑制剤で表面処理する工程について説明する。発塵抑制剤による表面処理としては、排尿処理材基材に液状の発塵抑制剤を吹き付けてのち、ケースに入れて振り混ぜる、等の一般的な塗工方法を適宜用いることができるが、排尿処理材基材の表面に発塵抑制剤を満遍なく付着させるという観点から、容器に入れた排尿処理材基材全体を振り混ぜながら、其処へ液状の発塵抑制剤を滴下し、または吹き付けて、必要に応じて適当な容器に移し入れて振動乃至回転により均質に処理する方法が好ましい。一例としては、所定の容器に入れた排尿処理材基材を振り混ぜながら所定量の発塵抑制剤の混合液を滴加し、密閉した後に、該容器をすばやく回転架台に乗せて約３０〜２００ｒｐｍ程度の回転速度で３０秒〜５分程度回転させることで、排尿処理材基材の表面を適量の発塵抑制剤で塗工することが出来る。
【００５２】
次に、本発明に係る発塵抑制剤の作用機序を図２〜図３を参照して説明する。図２（ａ）にはクエン酸の構造式が、図２（ｂ）にはポリエチレングリコールの構造式がそれぞれ示されている。また、図３（ａ）にはポリエチレングリコールのみで表面処理を行った場合の模式図が、図３（ｂ）ポリエチレングリコールとクエン酸を併用した発塵抑制剤で表面処理を行った場合の模式図が示されている。なお、図３において折線で表されているのはポリエチレングリコール、灰色の三角形で表されているのはクエン酸である。
【００５３】
図３（ａ）のように排尿処理材基材の表面にポリアルキレングリコールで表面処理を施すことで発塵が抑制されるのは、ポリアルキレングリコールが排尿処理材基材の表面を編み目のように覆うことで粉落ちがある程度抑制されるからだと考えられる。その一方で、この状態のペット用排尿処理材に衝撃が与えられるなどして排尿処理材基材自体が欠けた場合には、ポリアルキレングリコール単体では保持力が十分ではないため発塵が抑えきれなかったり、表面が剥離することでより直接的に発塵抑制能が低下したりする。
【００５４】
一方、本発明に係る発塵抑制剤は、本願発明者等の知見によれば、ポリアルキレングリコールとカルボン酸を併用して加熱することで、一例として、ポリアルキレングリコールのヒドロキシ基とカルボン酸のカルボキシ基が水素結合を、場合によってはエステル結合を行い、この発塵抑制剤で排尿処理材基材に表面処理を施すことで、図３（ｂ）に示されるような状態になるものと推測される。カルボン酸とポリアルキレングリコールが結合または会合することでポリアルキレングリコール単体の場合と比べてより密に排尿処理材基材の表面が覆われ、衝撃が与えられて欠けが生じた場合でも発塵抑制剤により保持されるものと考えられる。
【００５５】
先にも述べたように、本発明に係るペット用排尿処理材は、製造直後の発塵量が少ないことに加えて、衝撃を与えた後の発塵抑制能の低下も少ないことを特徴とするものである。これら双方を評価するために、本発明においては発塵量と発塵量の変化量とを見ることとした。
【００５６】
本発明において、発塵量の測定方法については後述するが、発塵量が１００ｃｐｍ以下であれば、殆どの人に粉塵の発生が感じられず、発塵量が１００〜３００ｃｐｍ程度であれば、殆どの人にとって粉塵が気にならないレベルであり、発塵量が３００〜５００ｃｐｍ程度であれば、多少の粉塵が感じられるレベルである。従って、本発明においては、ペット用排尿処理材の発塵量は３００ｃｐｍ以下であることが好ましく、１００ｃｐｍ以下であればより好ましい。一般的なサイズのペット用トイレを使用している場合には、ペット用排尿処理材の１回あたりの補充量は１００〜２５０ｇ程度が一般的であるから、１ｋｇ当たりの発塵量が４００ｃｐｍ以下であれば補充時の発塵量は１００ｃｐｍ以下となり、殆どの人に粉塵の発生が感じられないレベルであると考えられる。
【００５７】
本発明において、発塵抑制剤は、粘土質系原料である場合には排尿処理材基材１００重量部に対して０．１〜１重量部の範囲で用いることが好ましく、０．２〜１重量部の範囲であればより好ましい。上述の範囲で発塵抑制剤を用いることで、ペット用排尿処理材としての吸尿固化性等は損なわれずに、十分な発塵抑制能が得られる。
【００５８】
一方、排尿処理材基材が植物のセルロース質系原料である場合には排尿処理材基材１００重量部に対して発塵抑制剤溶液を０．１重量部以上の範囲で用いることが好ましく、０．１〜２重量部の範囲であればより好ましい。これは、植物由来のセルロース質系原料は嵩比重が軽く、排尿処理材基材１００重量部での容積が大きくなってしまう為に十分な効果を得るには粘土質系原料よりも多めに吹き付けることが好ましいためである。
【００５９】
［ペット用排尿処理材として基本性能］
先にも述べたように本発明に係るペット用排尿処理材は発塵抑制を主目的としたものであるが、その一方で吸水能（吸尿能）、固化強度、といったペット用排尿処理材としての基本的な性能も満たすように構成されている。
【００６０】
ここでペット用排尿処理材の固化強度とは吸尿後の固化塊状物の強度を意味し、固化強度が高ければ吸尿後に固化塊状物を取り除くときに自壊したりせず、またこの際に誤って床等に取り落としてもそのままの形状が維持されるため、吸尿後の固化塊状物を衛生的に取り除ける。更に、ペット用排尿処理材の吸水能が高ければ、少ない量のペット用排尿処理材で速やかに尿を吸収することができるため下方に流れにくいことに加え、１回あたりの使用量が減り経済的にも好ましい。
【実施例１】
【００６１】
以下において本発明の実施例について述べるが、本発明は以下の構成に限定されるものではない。
【００６２】
［排尿処理材基材の製造］
新潟県新発田市所在のサブベントナイト鉱床から採掘したジオクタヘドラル型スメクタイト系粘土を原料とし、必要に応じて水を添加し、水分含有率が３３％の粗砕物を得た。１５０℃乾物換算で１０ｋｇの該粗砕物と活性ベントナイト化剤の炭酸ナトリウム粉末をＮａ２ＣＯ３として３００ｇ（＝５．７当量）を同一ポリエチレン製袋に入れてよく振り混ぜてから、孔径１０ｍｍの成形板の付いた単軸式横型押出造粒機に３回かけて混合・捏和する。該粗造粒物を孔径３ｍｍの成形板の付いたデスクペレッター（回転ロール式縦型押出造粒機）を用いて造粒し、回転式小型乾燥炉により１７０℃で乾燥し、解砕機と篩分機にかけて自己接着性を有する排尿処理材基材を得た。
【００６３】
［発塵抑制剤の製造］
水１００ｇに対して、ポリアルキレングリコールとしてポリエチレングリコール１００ｇ（三洋化成工業株式会社製：業務用ポリエチレングリコール−４０００ｓ）、カルボン酸としてクエン酸１００ｇ（富士フィルム和光純薬株式会社  和光特級  くえん酸）を加え、７０℃程度まで加熱しながら混合することで液状の発塵抑制剤が得られた。
【００６４】
［ペット用排尿処理材の製造］
内容積が約３０００ｍＬのプラスチック製ネジ蓋付広口ポット（円筒型容器）に排尿処理材基材を１ｋｇ入れ、全体を振り混ぜながら、発塵抑制剤溶液１．７８ｇを滴加した後、すばやくポットミル回転架台に載せて回転速度１００ｒｐｍで１分間回転させることによって実施例１−１に係るペット用排尿処理材が得られた。
【００６５】
次に、実施例１−１において一部の配合を変更することで、実施例１−２〜１−５、及び比較例１−５に係るペット用排尿処理材を得た。これらに係る配合割合は図１１（ａ）に示されている。
【００６６】
［発塵量の測定：１分後測定］
各実施例及び比較例によるペット用排尿処理材について、発塵抑制剤を吹き付けた後一晩以上放置して発塵抑制剤を馴染ませたものを３ｋｇを用意して試料とする。内部に円形平底のバットを設置し、粉塵計と連結させた高さ約４５ｃｍ、縦約３５ｃｍ、横約３５ｃｍの、木製の自製粉塵測定用準密閉容器と、底部に直径５ｃｍの手動開閉式円孔を設けた丸底型容器とを用意し、丸底型容器に試料１ｋｇを移し入れ、自製粉塵測定用準密閉容器内で丸底型容器の底部円孔を開いて試料全量を円形平底のバットまで３０〜４０ｃｍの距離を自然落下させた後、自製粉塵測定用準密閉容器を閉じる。そのまま１分間静置後、粉塵計（光散乱方式、デジタル粉塵測定機ＬＤ−５Ｄ、柴田科学（株）製）にて自製粉塵測定用準密閉容器内部の雰囲気を１分間吸引して得られた粉塵量（単位：ｃｐｍ）を測定する。この測定を３回行い、その平均値を発塵量（ｃｐｍ）とした。なお、ここでの粉塵量は厳密には粉塵質の散乱光量（ｃｐｍ値）を表したものであるが、粉塵質の散乱光量は空気中に浮遊している粉塵濃度（ｍｇ／ｍ3）に比例するものであることから、これをもって各試料の発塵性を表す発塵量（ｃｐｍ／ｋｇ）とした。なお、後述の「直後測定」では落下後の１分間静置を行わずに即座に粉塵量の測定を行う。
【００６７】
［発塵抑制率］
各実施例及び比較例のペット用排尿処理材による発塵量が、ブランク試料に相当する比較例１−５の発塵量と比べてどの程度減少しているかを表す発塵抑制率Ｉ（％）は以下の式で示される。なお、ここで、ＤＸは対象となる試料の発塵量、ＤＢは未処理物（比較例５）の発塵量を示す。
Ｉ＝（ＤＢ−ＤＸ／ＤＢ）×１００  ・・・式（１）
即ち、上記式（１）により得られる発塵抑制率が発塵抑制の割合を示し、Ｉが６０であれば、未処理時の発塵量のうち６０％が抑制されており当該試料の発塵量は未処理物発塵量ＤＢの４０％の値であることを意味する。
【００６８】
［衝撃試験］
各実施例及び比較例に係るペット用排尿処理材を試料とし、それぞれ３ｋｇずつ市販のポリエチレン袋（縦２８０ｍｍ×横２００ｍｍ×厚み０．０４ｍｍ）に入れ、ポリエチレン袋の口を手で押さえて袋中のペット用排尿処理材がすべて満遍なく擦り合い移動するように袋を１回転させ、これを１回転衝撃とする。それぞれの試料について、回転衝撃開始前に前述の方法で発塵量の測定を行ってから試料をポリエチレン袋に入れる。その後、回転衝撃回数１０回で試料１ｋｇを取り出して同様に発塵量の測定を行い、測定後に試料をポリエチレン袋に戻して更に回転衝撃を行い、合計回転衝撃回数１０回、４５回、１３０回、３１５回でそれぞれ試料の取り出しと発塵量の測定を行った。
【００６９】
［疑似尿水溶液の調製］
出願人は、ペット用排尿処理材の猫尿に対する挙動を試験するために猫尿中の電解質成分を模した疑似尿水溶液を先に考案しており、このような疑似尿水溶液は次の手順で作成される。５Ｌのビーカーに２ｋｇの脱イオン水を入れ、撹拌しながら、各々別々に秤取した以下の７種の試薬を順次加え入れて溶解する。
１＿ＣａＣｌ2・２Ｈ2Ｏ（＝１４７．０１；≧９９％）：０．２２ｇ
２＿ＭｇＣｌ2・６Ｈ2Ｏ（＝２０３．３０；≧９７％）：２．８３ｇ
３＿ＫＣｌ（＝７４．５５；≧９９％）：２７．１１ｇ
４＿ＮａＣｌ（＝５８．４４；≧９９％）：３．５４ｇ
５＿Ｎａ2ＳＯ4（＝１４２．０４；≧９９％）：１７．２２ｇ
６＿ＮａＨＣＯ3（＝８４．０１；≧９９．５％）：１７．７３ｇ
７＿ＮａＨ2ＰＯ4・２Ｈ2Ｏ（＝１５５．９９；≧９９％）：３７．８２ｇ
次いで、更に脱イオン水を加えて全量を３ｋｇとなし、さらに撹拌して均質な溶液とすることで、疑似尿水溶液を得た。得られた疑似尿水溶液のｐＨを測定すると、ｐＨ：６．０〜６．５（２０〜３０℃）であった。
【００７０】
［固化性試験］
５００ｍｌビーカーに各ペット用排尿処理材試料を充填して摺り切った後、１％食塩水２０ｍｌ、若しくは疑似尿水溶液２０ｍｌを、充填層上面より１ｃｍの高さからシリンジで１０秒間かけて滴下する。そのまま３０分静置した後に、充填層からペット用排尿処理材の吸水固化物を取り出して、その固化形状や固化長（注下方向に対する固化物の長さ）などを目視と写真撮影をして、固化性に関する適性について観察を行う。本試験においては、固化物の取り出しにおいて崩壊したりせず、吸水性に優れて固化長が短いものは固化性に優れていると判断される。一方、吸水性に劣ることで固化長が長くなり容器の底部にまで達するようなものは固化性に劣ると判断される。
【００７１】
［比較試験１：従来例との比較］
始めに、従来の発塵抑制剤と本発明に係る発塵抑制剤の効果を比べるために発塵量と固化性能の比較試験を行った。図４には実施例１における発塵量の比較結果を示すグラフ（その１）が、図５には衝撃試験による発塵量の比較結果を示すグラフが、図６には実施例１における固化性試験の結果（その１）が、それぞれ示されている。
【００７２】
実施例１−１，１−２、比較例１−１，１−５について発塵量の測定を行ったところ、図４に示されるように、実施例１は４８２ｐｐｍ、実施例２は５７９ｐｐｍ、比較例１は７５９ｐｐｍ、比較例５は９７０ｐｐｍであった。ポリエチレングリコール単体を発塵抑制剤として使用した比較例１は従来例に相当するが、比較例１−１はブランク試料である比較例５と比べて発塵量が約２２％減少したのに対して、本発明に係る実施例１−１，１−２はそれぞれ５０％減少、４０％減少と発塵抑制能が大きく向上している。実施例１−１，１−２のいずれも比較例１−１より高い発塵抑制能を示したが、クエン酸の配合量が多い実施例１−１の方がより高い発塵抑制能を有していた。
【００７３】
実施例１−１は比較例１−１よりもポリエチレングリコールの配合量が少ないにも拘わらず、実施例１−１は比較例１−１よりも明確に発塵抑制能が優れている。このことから、ポリアルキレングリコールとカルボン酸を併用することで、ポリアルキレングリコール単体での使用よりも発塵抑制能が向上することが明らかである。
【００７４】
また、実施例１−１、比較例１−１、比較例１−５の試料について衝撃試験を行った結果が図５に示されている。なお、いずれの試料についても撹拌回数が１０〜４５回の状態での発塵量が初期状態よりも低下しているが、これは静電気の影響により粉塵がポリエチレン袋に残留したことが原因だと考えられる。
【００７５】
発塵抑制剤による処理を行っていない比較例１−５は衝撃が与えられる前の状態でも発塵量が多く、回転衝撃により衝撃が与えられた後はより発塵量が増加している。また、発塵抑制剤としてポリエチレングリコールのみを用いた比較例１−１では、初期状態では比較例１−５よりも発塵量が少ないものの、回転衝撃回数の増加に伴って徐々に発塵量が増加し、回転衝撃回数３１５回の状態では比較例１−５とほとんど差のない結果となっている。これは、回転衝撃によりペット用排尿処理材が欠けただけではなく、発塵抑制剤で処理された表面部分が剥落するなどして発塵抑制能が損なわれたことによるものと考えられる。一方、ポリエチレングリコールとクエン酸を併用した実施例１−１では、回転衝撃回数４５回と１３０回との間で発塵量にほとんど差が見られず、撹拌回数３１５回の状態でも比較例１−１，１−５と比べて明確に発塵量が少ない。これは、ポリエチレングリコールとクエン酸を併用することでペット用排尿処理材の表面がより広く強固に保持されたため、衝撃が与えられても剥落する割合が少なかったものと考えられる。
【００７６】
次いで、図６には実施例１−１，１−２、比較例１−１，１−５について固化性試験を行った結果が示されている。ペット用排尿処理材の吸水力が十分であれば、接触した尿をペット用排尿処理材が速やかに吸収するため尿がペット用トイレの下方まで流れず固化物の固化長が短くなる。逆にペット用排尿処理材の吸水力が十分でないと、吸水されなかった尿がどんどんと下方に流れて固化長が長くなり、場合によってはペット用トイレの底面まで到達して衛生面からも好ましくない。図６から明らかなように、本発明に係る実施例１−１，１−２のペット用排尿処理材の固化長は比較例１−１，１−５の固化長と同程度で形状もまとまっており、本発明に係るペット用排尿処理材は吸水力と固化性の点でも優れていることがわかる。
【００７７】
［比較試験２：吹き付け量の検討］
次に、発塵抑制剤の適切な使用量を検討するために、様々な吹き付け量で発塵量と固化性能の比較を行った。図７には実施例１における発塵量の比較結果を示すグラフ（その２）が、図９，１０には実施例１における固化性試験の結果（その２，３）が、それぞれ示されている。
【００７８】
実施例１−１，１−３〜１−７、比較例１−１〜１−５について発塵量の測定を行ったところ、図７に示される結果が得られた。先にも述べたようにポリエチレングリコールの配合量が比較例１−１よりも少ない実施例１−１の方が優れた発塵抑制能を有するが、吹き付け量が比較例１−１の１／２量の０．８９ｇである実施例３についても比較例１−１より優れた発塵抑制能を有している。また、吹き付け量が０．４５ｇである比較例１−２についても、比較例１−１に近い発塵抑制能が得られている。このことから、ポリアルキレングリコールとクエン酸を併用することで、ポリアルキレングリコールの単体使用時の半分程度の使用量でも同程度の発塵抑制能が得られることがわかる。
【００７９】
また、吹き付け量を増加させた場合の発塵抑制能の変化については、発塵抑制剤７．１２ｇを吹き付けた実施例１−６までは発塵抑制能の向上が見られたものの、それ以上の吹き付け量では発塵抑制能は頭打ちとなった。
【００８０】
次いで、図９，１０には実施例１−１，１−３〜１−７、比較例１−１〜１−５について固化性試験を行った結果が示されている。発塵抑制剤３．５６ｇを吹き付けた実施例１−４までは固化長に大きな違いは見られなかったもののそれ以上の吹き付け量では徐々に固化長が増大し、比較例１−３，１−４では水分がビーカーの底まで到達していた。水分が底まで流れ落ちる比較例１−３，１−４については、固化性の点からペット用排尿処理材として好ましくないと考えられる。比較試験１−２の結果から、活性ベントナイト等からなる粘土質系基材において実用的な発塵抑制剤の吹き付け量の範囲は、ペット用排尿処理材１００重量部に対して０．１〜１重量部程度だと考えられる。
【００８１】
［比較試験３：発塵抑制剤濃度の検討］
次に、発塵抑制剤の適切なカルボン酸、ポリエチレングリコール、水の配合割合を検討するために、様々な配合割合で粉塵量の比較を行った。図８には実施例１における発塵量及び発塵抑制率を示すグラフが示されている。
実施例１−８〜１−１１、比較例１−１、１−５について発塵量の測定を行ったところ、図８に示される結果が得られた。実施例１−８〜１−１１のすべてが、ポリエチレングリコール単体を吹き付けた比較例１−１よりも優れた発塵抑制能を有していた。そのため、発塵抑制剤１００重量部あたり、ポリアルキレングリコールは１５〜４５重量部の範囲で、カルボン酸は１５〜７０重量部の範囲で好適に用いることができると考えられる。
特に、発塵抑制剤１００重量部あたり、ポリエチレングリコールを３５重量部、クエン酸を３０重量部配合された実施例１−９と発塵抑制剤１００重量部あたり、ポリエチレングリコールを２５重量部、クエン酸を４５重量部配合された実施例１−１０は実施例１−８と実施例１−１１と比較しても優れた発塵抑制能を有していた。そのため、発塵抑制剤１００重量部あたり、ポリアルキレングリコールは２５〜３５重量部の範囲で、カルボン酸は３０〜４５重量部の範囲で用いることで、より優れた防塵抑制能を有することが考えられる。
【実施例２】
【００８２】
次に、カルボン酸の種類について検討を行う。実施例１−１において一部の配合を変更することで、実施例２−１〜２−６、及び比較例２−１〜２−２に係るペット用排尿処理材が得られた。これらに係る配合割合が図１１（ｂ）に、実施例２における発塵量と発塵抑制率を示すグラフが図１２に、それぞれ示されている。
【００８３】
図１２の結果から明らかなように、ＰＥＧ＋酒石酸（実施例２−２）、ＰＥＧ＋マレイン酸（実施例２−３）、ＰＥＧ＋シュウ酸（実施例２−４）の例ではＰＥＧのみの場合（比較例２−１）と同程度の発塵抑制能が得られ、ＰＥＧ＋クエン酸（実施例２−１）、アコニット酸（実施例２−６）の例ではＰＥＧのみの場合よりも高い発塵抑制能が得られた。その一方で、ＰＥＧ＋酢酸（実施例２−５）の例では発塵抑制剤を添加しなかった比較例２−２よりも発塵量が増加する結果となった。
【００８４】
以上の結果から、ポリアルキレングリコールとカルボン酸を併用しても、カルボン酸の種類によっては十分な発塵抑制能が得られないことがわかった。トリカルボン酸であるクエン酸やアコニット酸とＰＥＧを併用した場合にはＰＥＧ単体使用よりも高い発塵抑制能が得られ、ジカルボン酸である酒石酸、マレイン酸、シュウ酸をＰＥＧと併用した場合にはＰＥＧ単体と同程度乃至やや高い発塵抑制能が得られ、モノカルボン酸である酢酸とＰＥＧを併用した場合には、発塵抑制剤を使用しない比較例２−２よりも発塵量が増加した。これらの結果から、本発明において発塵抑制剤に用いるカルボン酸としては、トリカルボン酸、及びジカルボン酸が好ましいことがわかった。
【実施例３】
【００８５】
次に、植物由来原料であるおから製の基材を用いた場合の発塵抑制効果について検討を行う。なお本実施例で使用したおから製のペット用排尿処理材は、吸尿しても固化せずに使用後にトイレに流す形態のものである。
【００８６】
［ペット用排尿処理材の製造］
おから製ペット用排尿処理材（おからの猫砂グリーン  常陸化工株式会社製）を９０℃に設定した乾燥機で一晩乾燥させた後、ペット用排尿処理材１ｋｇに対して所定量の発塵抑制剤（図１３（ａ）参照）を表面に吹き付けることで実施例３−１〜３−６、及び比較例３−１に係るペット用排尿処理材が得られた。これらに係る配合割合が図１３（ａ）に、実施例３における発塵量と発塵抑制率を示すグラフが図１４に、それぞれ示されている。
【００８７】
なお実施例３と後述の実施例４においては、発塵量の測定を行う際に前述の「１分後測定」に加えて「直後測定」も行った。これは、おから製の基材やパルプ製の基材を用いた実施例３，４では、粘土製の基材を用いた実施例１，２と比較して粉塵が舞い上がっている時間が短いために、１分間の静置を行うと計測の際には粉塵がほぼ治まっており差が付きにくかったためである。
【００８８】
図１４に示された結果から明らかなように、本発明に係る発塵抑制剤を用いることでおから製のペット用排尿処理材についても発塵の抑制効果が得られた。また添加量については、８ｇ（実施例３−３）までは添加量に比例して発塵抑制能も向上するが、それ以降は緩やかな上昇に留まり、１６ｇ（実施例３−５）でほぼ頭打ちとなる。なお、発塵量の測定後に１％食塩水２０ｍｌと前述の疑似尿水溶液２０ｍｌとでそれぞれ吸水性について確認を行ったところ、いずれの水溶液についても２〜２０ｇの全ての添加量で発塵抑制剤を使用しなかった比較例３−１と同等の吸水性が確認された。
【実施例４】
【００８９】
次に、廃紙由来である再生パルプを原料とするパルプ製の基材を用いた場合の発塵抑制効果について検討を行う。なお本実施例で使用したパルプ製のペット用排尿処理材は、吸尿後に固化する形態のものである。
【００９０】
［ペット用排尿処理材の製造］
パルプ製ペット用排尿処理材（デオサンド複数ねこ用紙砂  ユニ・チャーム株式会社製）を９０℃に設定した乾燥機で一晩乾燥させた後、ペット用排尿処理材１ｋｇに対して所定量の発塵抑制剤（図１３（ｂ）参照）を表面に吹き付けることで実施例４−１〜４−６、及び比較例４−１に係るペット用排尿処理材が得られた。これらに係る配合割合が図１３（ｂ）に、実施例４における発塵量と発塵抑制率を示すグラフが図１５に、それぞれ示されている。またパルプ製ペット用排尿処理材は嵩比重が軽く容器の大きさとの兼ね合いで１ｋｇ分の測定が困難であったため、５００ｇでの発塵量を測定した。
【００９１】
図１５に示された結果から明らかなように、本発明に係る発塵抑制剤を用いることでパルプ製のペット用排尿処理材についても発塵の抑制効果が得られた。また添加量については、２〜８ｇ（実施例４−１〜４−３）までは発塵抑制能に明確な差異は認められないが、１２ｇ（実施例４−４）以上の添加量では徐々に発塵抑制能が向上し、２０ｇ（実施例４−６）が最も効果が高かった。なお、発塵量の測定後に１％食塩水２０ｍｌと前述の疑似尿水溶液２０ｍｌとでそれぞれ吸水性及び固化性について確認を行ったところ、いずれの水溶液についても２〜２０ｇの全ての添加量で発塵抑制剤を使用しなかった比較例４−１と同等の吸水性及び固化性が確認された。
【産業上の利用可能性】
【００９２】
以上説明したように、本発明に係るペット用排尿処理材は、発塵が抑制されながらもペット用排尿処理材に求められる吸水固化性等の性質は損なわれず、従前と同様の効果が期待できるものである。
【００９３】
加えて、搬送などによりペット用排尿処理材に衝撃が与えられた場合であっても発塵抑制能の低下が少なく、優れた発塵抑制能が期待できるものである。
【図１】
2020120654.tif 000003
【図２】
2020120654.tif 000004
【図３】
2020120654.tif 000005
【図４】
2020120654.tif 000006
【図５】
2020120654.tif 000007
【図６】
2020120654.tif 000008
【図７】
2020120654.tif 000009
【図８】
2020120654.tif 000010
【図９】
2020120654.tif 000011
【図１０】
2020120654.tif 000012
【図１１】
2020120654.tif 000013
【図１２】
2020120654.tif 000014
【図１３】
2020120654.tif 000015
【図１４】
2020120654.tif 000016
【図１５】
2020120654.tif 000017